(57)【要約】  電磁波、特に赤外線の検出器、及びその検出器の製造方法に関する。赤外線検出器は、基本イメージングボロメータ検出器のアレイであって、前記基本ボロメータ検出器の各々が、６Ω・ｃｍから５０Ω・ｃｍの範囲の抵抗率を有する酸化バナジウムＶＯｘから作られたフィルム（５）を含むボロメータ膜（１）から形成され、前記膜（１）が、前記基本検出器によって生成された信号を読み出し、前記基本検出器を順次アドレス指定するための信号を統合する基板（４）上に吊り下げられている、基本イメージングボロメータ検出器のアレイと、前記検出器の形成中及び形成後の残留ガスの捕捉を確実にすることを目的とした少なくとも１つのゲッターと、赤外線に対して透過的な窓を含む上部キャップを有する、前記アレイ及び前記少なくとも１つのゲッターを収容する密封キャビティであって、前記キャップが、前記基本検出器のアレイを支持するチップに、又は、その底部に前記基本検出器のアレイを支持するチップが取り付けられているパッケージに、シールを用いて封止され、前記キャビティが、真空下又は低圧下にある、密封キャビティと、を備える。
2020507237.tif 000002
【特許請求の範囲】
【請求項１】
基本イメージングボロメータ検出器のアレイであって、前記基本ボロメータ検出器の各々が、３０℃で測定して６Ω・ｃｍから５０Ω・ｃｍの範囲の抵抗率を有する酸化バナジウムＶＯｘから作られたフィルム（５）を含むボロメータ膜（１）から形成され、前記膜（１）が、前記基本検出器によって生成された信号を読み出し、前記基本検出器を順次アドレス指定するための信号を統合する基板（４）上に吊り下げられている、基本イメージングボロメータ検出器のアレイと、
前記検出器の形成中及び形成後の残留ガスの捕捉を確実にすることを目的とした少なくとも１つのゲッターと、
赤外線に対して透過的な窓を備える上部キャップを有する、前記アレイ及び前記少なくとも１つのゲッターを収容する密封キャビティであって、前記キャップが、前記基本検出器のアレイを支持するチップに、又は、その底部に前記基本検出器のアレイを支持するチップが取り付けられているパッケージに、シールを用いて封止され、前記キャビティが、真空下又は低圧下にある、密封キャビティと、
を備える、赤外線検出器。
【請求項２】
前記ボロメータ膜を形成するために使用される酸化バナジウムＶＯｘで作られるフィルム（５）が、３０℃で測定して６Ω・ｃｍから２４Ω・ｃｍの範囲の抵抗率を有することを特徴とする、請求項１に記載の赤外線検出器。
【請求項３】
前記シールが、ＡｕＳｎ金属合金で作られることを特徴とする、請求項１又は２に記載の赤外線検出器。
【請求項４】
赤外線検出器の形成方法であって、
前記検出器が、
基本イメージングボロメータ検出器のアレイであって、前記基本ボロメータ検出器の各々が、３０℃で測定して６Ω・ｃｍから５０Ω・ｃｍの範囲の抵抗率を有する酸化バナジウムＶＯｘから作られたフィルム（５）を含むボロメータ膜（１）から形成され、前記膜が、前記基本検出器によって生成された信号を読み出し、前記基本検出器を順次アドレス指定するための信号を統合する基板（４）上に吊り下げられている、基本イメージングボロメータ検出器のアレイと、
前記検出器の形成中及び形成後の残留ガスの捕捉を確実にすることを目的とした少なくとも１つのゲッターと、
赤外線に対して透過的な窓を備える上部キャップを有する、前記アレイ及び前記少なくとも１つのゲッターを収容する密封キャビティであって、前記キャップが、前記基本検出器のアレイを支持するチップに、又は、その底部に前記基本検出器のアレイを支持するチップが取り付けられているパッケージに、シールを用いて封止され、前記キャビティが、真空下又は低圧下にある、密封キャビティと、
で形成され、
前記方法において、
前記基本検出器及び前記ゲッターがその中に設置された後、その上の前記キャビティの上部キャップの封止が、１０分間から９０分間の範囲の期間、２８０℃から３２０℃の範囲の温度で行われ、
前記ゲッターの活性化が、前記キャビティの上部キャップの封止と同時に行われる、
赤外線検出器の形成方法。
【請求項５】
前記ボロメータ膜（１）を形成するために使用される酸化バナジウムＶＯｘで作られるフィルムが、３０℃で測定して６Ω・ｃｍから２４Ω・ｃｍの範囲の抵抗率を有する、請求項４に記載の赤外線検出器の形成方法。
【請求項６】
前記ボロメータ膜（１）を形成するために使用される酸化バナジウムＶＯｘで作られるフィルム（５）が、３０℃で測定して６Ω・ｃｍから９Ω・ｃｍの範囲の抵抗率を有し、前記基本検出器及び前記ゲッターがその中に設置された後、その上の前記キャビティの上部キャップの封止が、１０分間から９０分間の範囲の期間、２８０℃から３００℃の範囲の温度で行われることを特徴とする、請求項５に記載の赤外線検出器の形成方法。
【請求項７】
前記ボロメータ膜（１）を形成するために使用される酸化バナジウムＶＯｘで作られるフィルム（５）が、３０℃で測定して９Ω・ｃｍから２４Ω・ｃｍの範囲の抵抗率を有し、前記基本検出器及び前記ゲッターがその中に設置された後、その上の前記キャビティの上部キャップの封止が、１０分間から９０分間の範囲の期間、２８０℃から３２０℃の範囲の温度で行われることを特徴とする、請求項５に記載の赤外線検出器の形成方法。
【請求項８】
前記キャビティに前記上部キャップを封止するシールが、ＡｕＳｎ合金で作られることを特徴とする、請求項４から７の何れか一項に記載の赤外線検出器の形成方法。
【発明の詳細な説明】
【技術分野】
【０００１】
本発明は、赤外線イメージングに関する。より具体的には、本発明は、ボロメータ検出器を統合した電磁放射、特に赤外線放射の検出器の製造に関する。
【背景技術】
【０００２】
赤外線検出器の分野では、非常に低い温度で、典型的には液体窒素の温度での動作を必要とする「量子検出器」と呼ばれるイメージングデバイスとは逆に、アレイ状に配置され周囲温度で動作可能な、すなわち極低温での冷却を必要としないデバイスを使用することが知られている。
【０００３】
そのような非冷却型検出器は、通常、３００Ｋ付近で、温度に応じて適切な材料の物理量の変動を使用する。ボロメータ検出器の場合、物理量は、電気抵抗率である。
【０００４】
このような非冷却型検出器は、一般的に以下のものを関連付ける：
−赤外線を吸収し、それを熱に変換するための手段、
−赤外線の作用下で検出器を加熱できるようにするために、検出器を断熱するための手段、
−ボロメータ検出器の文脈において、電極と「サーミスタ」と呼ばれる感応材料の要素とから形成された抵抗要素を使用する温度測定手段、及び、
−温度測定手段によって供給された電気信号を読み出すための手段。
【０００５】
赤外線吸収及び温度測定手段は、読み出し手段、特に読み出し集積回路ＲＯＩＣが配置されている基板の上方で断熱手段によって懸架されている膜に組み込まれている。断熱手段は、典型的には、現在「アーム」と呼ばれ、導電性ピラーに固定された狭い梁で形成されている。
【０００６】
検出器は、基本的に一次元又は二次元の基本検出器のアレイの形態で製造され、前記アレイは、いわゆるモノリシック形態で形成され、又は、基板上に転写され、後者は、一般にシリコン技術でＣＭＯＳ（“相補型金属酸化物半導体”）に形成され、基本検出器を順次アドレス指定するための手段と、そこに形成された基本検出器から形成された電気信号を電気的に励起し且つ前処理するための手段とを有する。
【０００７】
このアセンブリは、周囲の気体の熱伝導率を全く無視できるようにするために、気密シールされたチャンバ、通常は非常に低い圧力下のパッケージ内に配置される。この種の検出器を介してシーンを取得するために、前記シーンは、基本検出器のアレイ上に適合光学系を通して投影され、クロック式電気刺激は、読み出し回路を介して基本検出器の各々又はそのような検出器の各行に印加され、基本検出器によって到達された温度の画像を形成する電気信号を生成することができる。
【０００８】
この信号は、読み出し回路によって、おそらくパッケージの外部の電子デバイスによって多少複雑に処理されて、観察されたシーンの熱画像を生成する。
【０００９】
従って、このタイプの検出器の重要な要素の１つは、典型的には薄いフィルムに画定された表面要素で形成される温度検出手段、並びに、各マイクロ検出器（又は画素）の構造にあり、温度変化をそれが伝導する電流に変換する。
【００１０】
従って、マイクロ検出器Ｒｂの電気抵抗は、以下の関係によってサーミスタ材料の抵抗率ρに従って表すことができる。
【００１１】
【数１】
2020507237.tif 000003
【００１２】
ここで、Ｌ、ｗ及びｅはそれぞれ、電流を流すサーミスタ材料の素子（一般に平行六面体）の長さ、幅及び厚さを示す。
【００１３】
定電圧Ｖｐｏｌの下でバイアスされた抵抗Ｒｂの前記マイクロ検出器の応答Ｒ（Ｖ／Ｋ）は、以下の一般的な関係に従って、シーン温度変化δＴＳＣに関連して出力信号変化δＳを表す。
【００１４】
【数２】
2020507237.tif 000004
【００１５】
ここで、
Ａは、基本感度点（検出器画素）の総面積であり、
εは、ボロメータの一般的な光吸収効率であり、
ＴＣＲ（「Ｔｅｍｐｅｒａｔｕｒｅ  Ｃｏｅｆｆｉｃｉｅｎｔ  ｏｆ  Ｒｅｓｉｓｔａｎｃｅ」（温度抵抗係数）の頭字語）は、動作温度に近いボロメータの感応部分を形成する材料の抵抗率の変動係数を表し、
Ｒｔｈは、膜と基板（すなわち保持アーム）との間の熱抵抗であり、
ＰＴ１は、使用された光学系によって特徴づけられる立体角内でスペクトル（典型的には８から１４μｍ、すなわち、遠赤外線帯域又はＬＷＩＲ）にわたって積分された、温度Ｔ１でのシーンから生じる入射放射出力であり、
ＰＴ２は、Ｔ１より高いシーン温度Ｔ２におけるＰＴ１と等価であり、
Ｔｉｎｔは、読み出し回路のアナログ増幅器（又は「トランスインピーダンス増幅器」の場合はＣＴＩＡ）を特徴付けるキャパシタンスＣｉｎｔを介して、マイクロ検出器を流れる電流の積分時間である。
【００１６】
関係式（１）及び（２）は、各マイクロ検出器の応答が「サーミスタ」材料の固有の性質、すなわちその抵抗率ρ及びそのＴＣＲに直接関係していることを示している。２つのパラメータが相互依存していることに注意して頂きたい。
【００１７】
従って、製造に関連する技術的制約と目標性能に適合したＴＣＲ−ρペアを選択する必要がある。技術的統合に沿ってこれらのパラメータをすべて維持することは、産業上の要求に適合する性能及び効率を得ることを決定することである。
【００１８】
使用されるサーミスタ材料の中で、アモルファスシリコン及びバナジウム酸化物（ＶＯｘ）は、主に区別することができる。後者は一般的に非常に無秩序な、あるいは非晶質の構造を持つことが知られている（例えば、Ｂｒｙａｎ  Ｄ．  ＧＡＵＮＴＴの論文“Ｔｈｅ  ｎａｎｏ−ｃｏｍｐｏｓｉｔｅ  ｎａｔｕｒｅ  ｏｆ  Ｖａｎａｄｉｕｍ  ｏｘｉｄｅ  ｔｈｉｎ  ｆｉｌｍｓ  ｆｏｒ  ｕｓｅ  ｉｎ  Ｉｎｆｒａｒｅｄ  Ｍｉｃｒｏｂｏｌｏｍｅｔｅｒｓ”  −  Ｍａｙ  ２０１１を参照）。定義により、そのような材料は、熱力学的平衡にはなく、含まれる熱応力の影響下で変化する可能性が高い。調整可能な抵抗率、高いＴＣＲ係数、及び低いノイズレベルのために、ＶＯｘ材料は、ボロメータ検出器の一般的な文脈において特に適切である。
【００１９】
従って、ＶＯｘの抵抗率が３０℃で測定して０．１Ω・ｃｍを超える場合、２％以上のＴＣＲ値が典型的には利用可能である。この閾値より下に設定された抵抗率については、ＴＣＲの低い値は、もはや十分なレベルで検出器特性を保証することを可能にしない。
【００２０】
さらに、高い抵抗率は、それらの電気抵抗Ｒｂの上昇を引き起こすことによってマイクロ検出器の応答Ｒに悪影響を及ぼす。マイクロ検出器の応答が低くなり過ぎる最大抵抗率の値を定義するために、式（２）の数値的適用を実行することができる。応答Ｒは、シーン上で観察された１度のコントラストに対して検出器によって送出された信号の偏差を反映する。良質の画像を生成するためには、応答Ｒは、通常５から１５ｍＶ／度の範囲内である。
【００２１】
２ｍＶ／度の値が、コントラストの欠如によって画像が非常に劣化する最小値であり、利用できないことを考慮すると、式（２）は、最大抵抗値Ｒｂを決定し、２００ナノメートルの厚さを有する正方形サーミスタ（ｗ＝Ｌ）を考慮して、そこから式（１）を有する関連する抵抗率を推定することを可能にする。
【００２２】
厚いフィルムの堆積によって引き起こされる工業的問題とは別に、懸垂質量は、検出器の迅速性を制限する。２００ナノメートルを超える厚さを有するサーミスタは、約１５ｍｓより小さい熱時定数を得ることを可能にせず、これは、この分野における典型的な最大値である。
【００２３】
入射出力の値は、プランクの法則に従って計算できる。焦点面から距離ｄ＝Φに配置された直径Φのポートを通して、ＬＷＩＲ帯域において本質的に透明であり、他の波長に対して不透明である典型的な窓が設けられた検出器によってシーンが見られることを考えると、例えば、シーン温度がそれぞれ２０℃及び３５℃の場合、それぞれ次のようになる。
ＰＴ１＝２０℃＝３８．６６Ｗ／ｍ２
ＰＴ２＝３５℃＝４８．５６Ｗ／ｍ２
【００２４】
この例では、検出器画素は、１７μｍ×１７μｍの表面積、１００Ｅ６Ｋ／Ｗの熱抵抗及び８０％の吸収効率を有し、それは、２００ｎｍの厚さ及び２％のＴＣＲを有し、Ｖｐｏｌ＝２Ｖでバイアスされた正方形のサーミスタを備えている。
【００２５】
アナログ増幅器は、様々な制約条件、すなわち、「ローリングシャッタ」モードでの５０ヘルツでの撮像装置の動作と互換性のある５０μｓの値のＴｉｎｔ、すなわち行の順次読み取りと、比較的高い静電容量Ｃｉｎｔ、すなわち、電流の積分から生じる分散及び電子ノイズを最小限に抑えるための６ｐＦと、を満たす必要がある。
【００２６】
これらのパラメータを式（２）に代入すると、２．５Ｅ６Ωの抵抗Ｒｂが２ｍＶ／度の応答をもたらすと結論付けることができる。
【００２７】
従って、対応する抵抗率は、５０Ω・ｃｍに近く、その値は、上限として考えることができる。
【００２８】
酸化バナジウムＶＯｘの薄いフィルムは、典型的にはＰＶＤ（Ｐｈｙｓｉｃａｌ  Ｖａｐｏｒ  Ｄｅｐｏｓｉｔｉｏｎ）技術によって基板上に堆積される。この技術によれば、バナジウム又はバナジウムを含む化合物のターゲットを真空中に置き、イオン化中性ガス、典型的にはアルゴン又はクリプトンの原子で衝撃を与える。
【００２９】
制御された方法で反応器に導入された酸素又は他の酸化性ガスの存在下でこのプロセスが起こると、イオン衝撃の作用下でターゲットから抽出されたバナジウム原子は、酸素と反応し、前記ターゲットと実質的に反対側に配置された基板上にＶＯｘ層を形成する。
【００３０】
得られたＶＯｘフィルムの抵抗率がｘの値に依存することが示されており（例えば、Ｂｒｙａｎ  Ｄ．  ＧＡＵＮＴＴの論文“Ｔｈｅ  ｎａｎｏ−ｃｏｍｐｏｓｉｔｅ  ｎａｔｕｒｅ  ｏｆ  Ｖａｎａｄｉｕｍ  ｏｘｉｄｅ  ｔｈｉｎ  ｆｉｌｍｓ  ｆｏｒ  ｕｓｅ  ｉｎ  Ｉｎｆｒａｒｅｄ  Ｍｉｃｒｏｂｏｌｏｍｅｔｅｒｓ”  −  Ｍａｙ  ２０１１によると）、後者は、一次では反応器内の酸素分圧に依存する。
【００３１】
ボロメータ検出器の悪用可能な応答を得るためには、ボロメータの敏感な構造体、特に懸垂膜とその環境との間に最大の断熱を提供することが必要である。この状態を保証するために、微細構造は、非常に低い圧力、典型的には１０−３ｍｂａｒに近い雰囲気中に置かれる。
【００３２】
実際には、典型的にはシリコン又はゲルマニウムで作られた赤外線透過性の窓は、その底部にチップ検出器が予め取り付けられている中空パッケージの上面に封止され、又は、「ウェハレベルパッケージング」タイプの集合的プロセスの場合には実際のチップに直接封止される。
【００３３】
どの方法が実施されようとも、２つの部分は、局所的に溶融され、検出器の動作と両立し且つ時間的に耐久性のある気密性を提供する金属シール（又は半田）によって互いに取り付けられる。
【００３４】
しかしながら、パッケージの内部要素の表面脱ガスにもかかわらず、初期の低圧レベルが検出器の寿命全体にわたってパッケージ内で維持されることを保証するために、封止中又は封止後に起こる脱ガス現象のために、残留ガス分子を吸収する「ゲッター」と呼ばれるガス捕捉デバイスを前記パッケージに一体化することが知られている。そのような「ゲッター」材料は、従来、活性化温度と呼ばれる温度閾値を超えると反応性が高くなる金属合金でできている。
【００３５】
このような真空封入の制約、特に封止操作及びゲッター活性化は、サーミスタ材料の性能及び特性の発展のために実際の検出器の性能を変えることができる熱処理の必要性をもたらす。
【００３６】
例えば、金属シールとして典型的な共晶Ａｕ／Ｓｎ合金（８０／２０）の選択は、２８０℃付近の場合には、低融点によるそのような熱応力を制限することを可能にする。従って、このタイプの合金では、３００℃に近い温度でシールを行うことにより、信頼性の高いシールを得ることができ、より複雑なシステムにおけるその後の統合方法に耐えるのに十分な堅牢性を保証することができる。
【００３７】
当然の結果として、ゲッター活性化は、それを形成する材料に依存する。それは、一般的に比較的高い温度で起こる。しかしながら、特定の最適化された合金は、そのようなゲッター材料の活性化閾値を約３００℃まで下げることを可能にし、その一方で、優れたガスポンピング又はゲッター容量を保証する（例：ＳＡＥＳの「Ｐａｇｅｗａｆｅｒ」製品）。
【００３８】
シール形成工程及びゲッター活性化工程は、一般に、経済的な理由から、検出器チップを３００℃以上の温度に晒す単一の熱サイクルの間に同時に処理される。国際公開第２０１６／０９１２６号には、そのような方法が記載されている。一般に、この温度を少なくとも１０分間、例えばゲッター活性化により必要とされる場合には最大９０分間保持することが必要である。
【００３９】
この手順は、検出器の寿命全体にわたって真空レベルの優れた安定性を提供しながら、産業上の制約に適合する最小の熱収支の桁数を定義する。
【００４０】
しかしながら、この温度範囲での製造方法による、無秩序なＶＯｘサーミスタ材料の使用、すなわち熱力学的平衡の外側での使用は、それらの固有の電気的特性（ρ及びＴＣＲ）の変動を生じ、それは、検出器の感度及び検出器信号の品質を支配する。
【００４１】
実際に、アレイ検出器の画素は、各画素に対する信号を送出するように較正され、その抵抗値を直接反映する電子読み出しデバイスによって「読み出される」。電子読み出し回路は、アナログ増幅器の最小及び最大出力電圧値によって定義される、その電気的ダイナミックレンジによって決定される範囲内の抵抗値を読み出すことができる。
【００４２】
従って、そのようなダイナミックレンジを使用して赤外線の捕捉によって発生する抵抗変動を測定できるようにするには、検出器アレイの画素の初期分散を最小限に抑えることが必要である。これは、アレイ検出器の全表面にわたってサーミスタ材料の完全な均一性を必要とする。
【００４３】
ＶＯｘフィルムを形成するために実施されるＰＶＤタイプの堆積方法が非常に良好な空間的均一性をもたらすが、前述のような、すなわち典型的には３００℃に近い温度範囲における、真空封止プロセスに掛けられるそのようなサーミスタ材料を統合するアレイ検出器の形成は、出力信号の均一性、従って当然の結果として、そのような検出器の性能に重大な、又はさらには不自然な形で影響を及ぼす可能性がある。
【００４４】
実際に、工業的最適化及び能力の目的のためには、熱シールサイクルは、好ましくは短く、高真空オーブン中で行われ、この条件は、熱均質化及びオーブンからその部分への熱伝達に悪影響を及ぼす。
【００４５】
熱応力はこのように不均一であり、従来技術では、すなわち３０℃で測定して０．１から１Ω・ｃｍの範囲内に設定された抵抗率で実施されたＶＯｘサーミスタ材料は、局所的に達した温度に敏感であるので、このプロセスは、必然的にアレイ検出器上のマイクロ検出器の抵抗値の分散の増大をもたらし、読み出し回路のダイナミックレンジにおける出力信号分布の広がりをもたらし、これは、少なくとも生産統計、前記出力信号の分散及び結果として生じる画像に関して、ほとんど不自然な形で変化する。言い換えれば、考慮される温度範囲（及び典型的には２８０から３２０℃）において不安定である材料への不均一な熱プロセスの適用から生じるサーミスタ材料の不均一な進展は、壊滅的な方法でアレイ検出器の均一性を悪化させる。
【００４６】
一例として、最終的に３％の分散を示すように、１％の初期分散を有する抵抗を有するアレイ検出器の全ての画素が真空封止中に不均一な態様で展開すると、読み出し回路のダイナミックレンジの中止に予め集中する画素集団は、読み出しダイナミックレンジのほぼ全体にわたって分布する（図３−下部）。
【００４７】
３００℃より高いシール温度を実施する通常のパッケージングプロセスが、サーミスタ材料としてのバナジウム酸化物ＶＯｘに関する問題を引き起こし、１５０から２００℃の範囲におけるこのような材料のシール温度が推奨されることが示されている（例えば、非特許文献１又は非特許文献２を参照）。しかしながら、そのようなシール温度では、現在の技術では効率的なゲッターの使用が不可能であり、それが、パッケージ内の真空レベルの急速な低下をもたらすことが観察され得る。
【００４８】
言い換えれば、工業的規模でそのようなアレイ検出器を形成することは実際上困難であり、それは、熱収支の制約及び検出された画像の品質に関してこれらの検出器の特性の耐久性によるものである。言い換えれば、産業上の利益及びその予算上の制約に悪影響を及ぼすことなく分散を管理することを可能にする、問題の種類のアレイ検出器を形成するための簡単な手段は知られていない。
【先行技術文献】
【特許文献】
【００４９】
【特許文献１】国際公開第２０１６／０９１２６号
【非特許文献】
【００５０】
【非特許文献１】Ｓ．  ＧＡＲＣＩＡ−ＢＬＡＮＣＯ  ｅｔ  ａｌ  “Ｌｏｗ  ｔｅｍｐｅｒａｔｕｒｅ  ｖａｃｕｕｍ  ｈｅｒｍｅｔｉｃ  ｗａｆｅｒ−ｌｅｖｅｌ  ｐａｃｋａｇｅ  ｆｏｒ  ｕｎｃｏｏｌｅｄ  ｍｉｃｒｏｂｏｌｏｍｅｔｅｒ  ＦＰＡｓ”  −  ＳＰＩＥ  Ｖｏｌ．６８８４  −  ２００８
【非特許文献２】Ｓ．  ＧＡＲＣＩＡ−ＢＬＡＮＣＯ  ｅｔ  ａｌ  “Ｈｙｂｒｉｄ  ｗａｆｅｒ−ｌｅｖｅｌ  ｖａｃｕｕｍ  ｈｅｒｍｅｔｉｃ  ｍｉｃｒｏｐａｃｋａｇｉｎｇ  ｔｅｃｈｎｏｌｏｇｙ  ｆｏｒ  ＭＯＥＭＳ−ＭＥＭＳ”  −  ＳＰＩＥ  Ｖｏｌ．  ７２０８  −  ２００９
【発明の概要】
【発明が解決しようとする課題】
【００５１】
本発明は基本的に、現在の検出器パッケージングプロセスの適応化もいかなる電子分散補正システムも必要とせず、そのような検出器を形成するための工業プロセスに完全に適応する簡単な解決法でこの困難を克服することを目的とする。
【課題を解決するための手段】
【００５２】
本発明は、サーミスタ材料として、従来文献に記載されたものよりもはるかに大きい、典型的には３０℃で測定して６から５０Ω・ｃｍ、有利には、６から２４Ω・ｃｍの抵抗率を有する酸化バナジウムＶＯｘのフィルムを使用することを含む。
【００５３】
この目的のために、それは、ＰＶＤによって、例えば、バナジウムターゲットのイオンビームスパッタリング（ＩＢＳ）によって、単結晶シリコンウェハで形成された酸化物層の成長中に入熱なしで、制御された酸素分圧下で、それぞれ３０℃で測定して６Ω・ｃｍ及び５０Ω・ｃｍの抵抗率値に対応する約１．８から２．３の間でｘを変えることによって、酸化バナジウムＶＯｘのフィルムを形成することを含む（抵抗率と組成ｘとの間の一致は、Ｂｒｙａｎ  Ｄ．  ＧＡＵＮＴＴの以前に言及された論文において特に確立されている）。
【００５４】
そのような材料によって、出願人は、集積の温度の範囲、従って、パッケージの密閉（封止）及びゲッター活性化の温度の範囲、すなわち、典型的には２８０から３２０℃の範囲内で、従来技術で使用されていた材料とは反対に、使用されたサーミスタ材料の抵抗率の変動が、非常に含まれたままであり、そのような安定性が、読み出し回路レベルで得られる信号の満足できる均一性を与えることを示している。
【００５５】
従って、本発明は、
基本イメージングボロメータ検出器のアレイであって、基本ボロメータ検出器の各々が、６Ω・ｃｍから５０Ω・ｃｍ、有利には６Ω・ｃｍから２４Ω・ｃｍの範囲の抵抗率を有する非晶質の酸化バナジウムＶＯｘから作られたフィルムを含むボロメータ膜から形成され、この膜が、基本検出器によって生成された信号を読み出し、基本検出器を順次アドレス指定するための信号を統合する基板上に吊り下げられている、基本イメージングボロメータ検出器のアレイと、
検出器の形成中及び形成後の残留ガスを捕捉することを目的とした少なくとも１つのゲッターと、
赤外線に対して透過的な窓を備える上部キャップを有する、アレイ及び少なくとも１つのゲッターを収容する密封キャビティであって、キャップが、基本検出器のアレイを支持するチップに、又は、その底部に基本検出器のアレイを支持するチップが取り付けられているパッケージに、シールを用いて封止され、キャビティが、真空下又は低圧下にある、密封キャビティと、
を備える赤外線検出器を目的とする。
【００５６】
本発明はまた、そのような赤外線検出器の形成方法に関する。この方法は、本質的に、基本検出器がその中に設置された後に、３０℃で測定して６Ω・ｃｍから５０Ω・ｃｍ、有利には、６Ω・ｃｍから２４Ω・ｃｍの範囲の抵抗率を有する酸化バナジウムＶＯｘのフィルムで作られたそのサーミスタ材料を有する、パッケージの上部キャップの封止、及び、２８０℃から３２０℃の範囲における温度でのゲッター活性化を同時に行うことを含む。
【００５７】
一実施形態によれば、ボロメータ膜を形成するために使用される酸化バナジウムＶＯｘで作られるフィルムは、３０℃で測定して６Ω・ｃｍから９Ω・ｃｍの範囲の抵抗率を有し、基本検出器及び前記ゲッターがその中に設置された後、その上のキャビティの上部キャップの封止は、１０分間から９０分間の範囲の期間、２８０℃から３２０℃の範囲の温度で行われる。
【００５８】
別の実施形態によれば、ボロメータ膜を形成するために使用される酸化バナジウムＶＯｘで作られるフィルムは、３０℃で測定して９Ω・ｃｍから２４Ω・ｃｍの範囲の抵抗率を有し、基本検出器及びゲッターがその中に設置された後、その上のキャビティの上部キャップの封止は、１０分間から９０分間の範囲の期間、２８０℃から３２０℃の範囲の温度で行われる。
【００５９】
それによって、取得された熱画像の品質に関するそのような検出器の性能は、その検出器の寿命をさらに確実にしながら、その製造に固有の経済的制約と組み合わされる。
【図面の簡単な説明】
【００６０】
【図１】ボロメータ画素又は基本ボロメータ検出器の簡略図である。
【図２】ＩＢＳ（「Ｉｏｎ  Ｂｅａｍ  Ｓｐｕｔｔｅｒｉｎｇ」の頭文字）による酸化バナジウムフィルムの形成の原理を示す簡略図であり、これは、従来技術において好ましい技術である。
【図３】アレイ赤外線検出器の出力信号の分散を示す２つのヒストグラムであり、上部は、本発明による、検出器への統合中に発生しなかった材料の場合であり、下部は、従来技術による、熱処理によって劣化したＶＯｘ材料の場合である。
【図４】９０分間のアニール時間で、アニール温度に従って、３０℃で測定された異なる固有抵抗率について、酸化バナジウムＶＯｘのフィルムの抵抗率の変化を表すグラフである。
【図５】１０分間のアニール時間で、アニール温度に従って、３０℃で測定された異なる固有抵抗率について、酸化バナジウムＶＯｘのフィルムの抵抗率の変化を表すグラフである。
【発明を実施するための形態】
【００６１】
基本ボロメータ検出器が図１に示されている。このような検出器は、基本的に、基板（４）との電気的接続を保証する断熱材「アーム」（２）及び支柱（３）を介して吊り下げられた膜（１）から形成されている。
【００６２】
膜（１）は、その表面の大部分にサーミスタ材料（５）の薄膜を含み、赤外線に対して透過的な窓（及び典型的にはシリコン又はゲルマニウムからなる）の反対側に配向されている。
【００６３】
有利には、基本検出器の性能を最適化するために、金属反射フィルム（６）を懸垂膜の下にそれから適当な距離をおいて貼り付けて共振キャビティを形成し、それによって、赤外線の吸収を最適化する。
【００６４】
サーミスタ材料（５）は、典型的には２０から２００ナノメートルの範囲の厚さを有し、６Ω・ｃｍから５０Ω・ｃｍの範囲の抵抗率を有する酸化バナジウムＶＯｘの薄膜から作られる。これらの抵抗率の値は、典型的には、ＲＢＳ（「Ｒｕｔｈｅｒｆｏｒｄ  Ｂａｃｋｓｃａｔｔｅｒｉｎｇ  Ｓｐｅｃｔｒｏｓｃｏｐｙ（ラザフォード後方散乱分光法）」の頭字語）技術によって測定されるように、１．８から２．３の範囲のｘの値に対応する。
【００６５】
酸化バナジウムＶＯｘの薄膜は、３×１０−５Ｔｏｒｒから１×１０−４Ｔｏｒｒの範囲の分圧を有する酸素の存在下で反応器において周囲温度で基板上にＩＢＳ（「Ｉｏｎ  Ｂｅａｍ  Ｓｐｕｔｔｅｒｉｎｇ（イオンビームスパッタリング）」の頭字語）堆積によって形成される。
【００６６】
このような反応器を図２に示す。ポンプシステム（１１）を備えたこの反応器（１０）は、純粋又はほぼ純粋なバナジウムのターゲット（１３）を受ける支持体（１２）を備える。ターゲットは、それ自体知られているガン（１４）によって放出されたイオン化クリプトンのビームによって衝撃を与えられる。クリプトンの使用は、限定的ではなく、他の任意の希ガスを使用することができる。
【００６７】
このイオン衝撃の結果としてターゲットから放出されたバナジウム原子は、反応器に導入された酸素（１５）によって多かれ少なかれ酸化される。反応器チャンバ内に存在する酸素の分圧は、最終量ｘを所望の値に設定するために調整ループによって制御される。スパッタされたバナジウム原子は酸化して基板（１６）上に原子状酸素の割合ｘに依存する抵抗率を有するＶＯｘの層を形成する。
【００６８】
基板（１６）は、熱輸送流体を使用する冷却システム（図示せず）によって堆積中に室温に近い温度に保たれる。
【００６９】
３０℃で測定した０．５から２４Ω・ｃｍの範囲の初期抵抗率を有するＶＯｘの熱安定性を比較するために、選択された基板は、２００ミリメートルの単結晶シリコンのウェハに堆積された窒化ケイ素ＳｉＮｘ（又は、酸化ケイ素ＳｉＯｘであり得る）のフィルムで形成される。これにより、ＶＯｘフィルムとシリコン基板との間に優れた電気絶縁性が得られる。
【００７０】
次に一連の正方形パターン（「ファンデルポー」型パターン）をフォトリソグラフィ、次いでＶＯｘ材料のエッチングによって画定する。次いで、この材料を、堆積、次いで金属電極の画定によって、この正方形の四隅で付着させる。
【００７１】
次に、このアセンブリを、低温、すなわち２８０℃で、ＰＥＣＶＤ（「Ｐｌａｓｍａ−Ｅｎｈａｎｃｅｄ  Ｃｈｅｍｉｃａｌ  Ｖａｐｏｒ  Ｄｅｐｏｓｉｔｉｏｎ」（プラズマ化学気相成長法）の頭字語）によって堆積させた窒化ケイ素ＳｉＮｘの層によってカプセル封入し、ＶＯｘ材料の特性を維持する。カプセル封入は、アニール試験中に周囲の大気との如何なる化学的相互作用からもＶＯｘ材料を隔離するために、ＶＯｘパターンを完全に覆うように行われる。
【００７２】
次に、このパターンは、金属電極を介してバイアスされる。次に、ＶＯｘフィルムの平方当たりの抵抗をファンデルポー法により決定する。ＶＯｘフィルムの厚さは、専用の隣接パターン上の偏光解析法によって決定される。そのようなフィルムの厚さ及び平方当たりの抵抗は、それらの抵抗率を規定する。この方法は、各アニールの前後に適用されている。９０分間のアニールについての結果は、図４のグラフに現れる。窒化ケイ素封入層がＶＯｘフィルムの特性を改変していないことは、以前に確認されている。
【００７３】
このようにして、３０℃で測定した、それぞれ０．５Ω・ｃｍ、６．３Ω・ｃｍ、９．３Ω・ｃｍ、２０Ω・ｃｍ及び２４Ω・ｃｍの抵抗率を有するＶＯｘフィルムをそれぞれ一体化した５枚のウェハを形成した。そのような抵抗率は、１．６、１．８、１．９、２及び２．１のｘの値（±０．１以内）に相関する。
【００７４】
次いで、これらのウェハからのサンプルを、それらの熱安定性、言い換えれば熱応力の存在下でのそれらの頑健性を評価するために、窒素流下で、２４０℃から３３０℃の間で段階的に異なる温度で行われるアニールにかけた。意図的に材料に対して最も制約があるが、工業的信頼性に関して、特に封止された部品の真空の安定性に関して最も安全な構成になるように、アニール時間は、９０分間に設定されている。
【００７５】
次に、図４の曲線から次のことが分かる。
【００７６】
０．５Ω・ｃｍの初期抵抗率を有するフィルムは、温度が２５０℃に達するとすぐにその抵抗率が著しく低下することが見られる。
【００７７】
６．３Ω・ｃｍの初期抵抗率を有するフィルムは、３００℃まで安定であり、次いで、その抵抗率が急激に低下することが見られる。
【００７８】
しかしながら、９．３、２０及び２４Ω・ｃｍの初期抵抗率を有するフィルムは、３１０℃までの抵抗率に関して非常に小さい変動しかなく、前記抵抗率は、３２０℃から低下するだけである。
【００７９】
従って、材料の安定性閾値は、その組成とその固有抵抗率に依存するように見え、最も高い抵抗率を有する材料が最も安定している。
【００８０】
そのような測定は、同一のサンプルに対しても行われたが、真空シーリングプロセスのための現実的な最短時間に対応する、典型的には１０分間という短時間のアニールについてである。
【００８１】
従って、３０℃で測定した０．５Ω・ｃｍ、６．３Ω・ｃｍ及び２０Ω・ｃｍのそれぞれの初期抵抗率の同じフィルムを一体化した他のデバイスは、対象となる範囲をカバーする種々の温度、すなわち、２８０℃、３００℃、３１０℃、３２０℃及び３３０℃で、窒素流下で１０分間のアニールに供されている。
【００８２】
図５のグラフにプロットされた、各サンプルについてアニール後に測定された抵抗率の値は、以下の観察結果をもたらす。
【００８３】
０．５Ω・ｃｍの初期抵抗率を有するフィルムは、アニール時間が１０分間に減少したにもかかわらず２８０℃のアニールに耐えられなかった。この観察は、従来技術を表すそのような材料と、本明細書で考察される真空封止プロセスとの不適合性を意味する。
【００８４】
６．３Ω・ｃｍの初期抵抗率を有するフィルムは、少なくともこの短時間（１０分間）のアニールの間、３２０℃まで安定した特性を維持する。
【００８５】
２０Ω・ｃｍの初期抵抗率を有するフィルムは、３３０℃までの１０分間のアニールに耐える。
【００８６】
それによって、３０℃で６Ω・ｃｍから５０Ω・ｃｍの範囲である、既に示されたような測定された抵抗率によって特徴づけられる、サーミスタ材料としてｘが１．８から２．３の範囲にある酸化バナジウムＶＯｘを一体化した基本検出器を使用することによって、上部キャップをパッケージに封止する段階及びゲッター活性化段階にもかかわらず、高性能で持続的な性能を有する赤外線アレイ検出器を形成することが可能になり、それは、既に示されているように、適切な金属シール（例えば、ＡｕＳｎ（８０／２０）タイプ）及びゲッター材料（例えば、「ページウェハ（Ｐａｇｅｗａｆｅｒ）との名称でＳＡＥＳによって市販されているタイプ）が比較的低い活性化温度で選択されるとすぐに、少なくとも３００℃で起こることができる。
【００８７】
図３に示されるように（上部）、抵抗率に関するこのようなサーミスタ材料の熱安定性は、読み出し回路の出力で得られる信号の分散を制限し、電気的なダイナミックレンジの中心に含まれる狭い分布ヒストグラムをアナログ増幅器の出力に維持することを可能にする。
【００８８】
典型的には６Ω・ｃｍよりも小さい中間の初期抵抗率（３０℃で測定）のフィルムは、考慮されている温度範囲で不安定であり、その結果、ここで電気的なダイナミックレンジの大部分を占める非常に広いヒストグラムが得られる（図３の下部）。そのような材料は、先に示したシール方法の高い信頼性レベルを維持したい場合には、画素の各出力信号を読み出し回路のダイナミックレンジの中心に持っていくための複雑な電子補正システムを必要とする。
【００８９】
最も低い電気抵抗率、０．５Ω・ｃｍを有するフィルムは、適用された温度範囲でそのような変化を受け、それは、この封止技術と両立しないと考えられるべきである。そのＴＣＲは、ゼロ又は低すぎるため、何の関心もない。そのような材料は、低温封止合金を使用することを必要とし、それは、効率的なゲッターを使用することを可能にせず、それは、真空の耐久性、従ってこの方法によって形成される部品の信頼性を危うくする。
【００９０】
本出願人はまた、１Ω・ｃｍに近い抵抗率を有するＶＯｘフィルムが、本発明に記載されているＶＯｘフィルムよりも通常の雰囲気下で速い分解速度を有することを観察した。
【００９１】
実際に、低密度の層（しばしば、“粗さ層”とも呼ばれる）が周囲空気に晒されるＶＯｘフィルムの表面に形成することが記載されている（例えば、Ｎ．  Ｊ．  Ｐｏｄｒａｚａらによる“Ｅｌｅｃｔｒｉｃａｌ  ａｎｄ  ｏｐｔｉｃａｌ  ｐｒｏｐｅｒｔｉｅｓ  ｏｆ  ｓｐｕｔｔｅｒｅｄ  ａｍｏｒｐｈｏｕｓ  ｖａｎａｄｉｕｍ  ｏｘｉｄｅ  ｔｈｉｎ  ｆｉｌｍｓ”  −  Ｊｏｕｒｎａｌ  ｏｆ  Ａｐｐｌｉｅｄ  ｐｈｙｓｉｃｓ  １１１  ｎｏ．  ７  −  Ａｐｒｉｌ  １ｓｔ，  ２０１２，  又は、Ｍ．  Ａ．  Ｍｏｔｙｋａらによる“Ｍｉｃｒｏｓｔｒｕｃｔｕｒａｌ  ｅｖｏｌｕｔｉｏｎ  ｏｆ  ｔｈｉｎ  ｆｉｌｍ  ｖａｎａｄｉｕｍ  ｏｘｉｄｅ  ｐｒｅｐａｒｅｄ  ｂｙ  ｐｕｌｓｅｄ−ｄｉｒｅｃｔ  ｃｕｒｒｅｎｔ  ｍａｇｎｅｔｒｏｎ  ｓｐｕｔｔｅｒｉｎｇ”  −  Ｊｏｕｒｎａｌ  ｏｆ  Ａｐｐｌｉｅｄ  Ｐｈｙｓｉｃｓ  １１２，  ｎｏ．  ９  （２０１２）を参照）。多層モデル、すなわち、少なくとも、フィルムが２つの層から形成され、一方が統合、すなわち１００％のＶＯｘで作られ、他方が５０％のＶＯｘ及び５０％の空気で作られるとみなすモデル（「Ｂｒｕｇｇｅｍａｎ有効媒体近似」による）によって解釈される偏光解析法による測定により、この“粗さ層”の厚さを決定することが可能になる。この層の厚さの経時的な追跡は、空気に晒され、同じ温度と湿度の条件下では、１Ω・ｃｍのＶＯｘフィルムの場合には１０Ω・ｃｍのフィルムの場合よりも約２倍速い成長速度を示す。
【００９２】
一例として、８０ナノメートルの総厚さを有するＶＯｘフィルムの堆積後４０日目に、粗さ層の厚さは、１０Ω・ｃｍの抵抗率を有するＶＯｘフィルムにおいて５ナノメートル未満のままであるが、１Ω・ｃｍの抵抗率を有するＶＯｘフィルムにおいて１０ナノメートルを超える。
【００９３】
この成長は、一体型のＶＯｘ層を損なうことになる。この表面層が、一体型のフィルムよりも高い抵抗率を有することが示されており（例えば、前述の２つの刊行物において）、これは、必然的にフィルムの平方当たりの抵抗を経時的に修正する。
【００９４】
さらに、そのような低密度で可変の厚さの表面層の存在は、ＶＯｘパターンを画定するのに必要なフォトリソグラフィ及びエッチング方法の多様性の問題を引き起こし得る。これら２つの困難は、画素の電気抵抗を所望の値を超えて増大させることによって、又は、これらの値の分散を増大させることによって、最終的な検出器性能を悪化させる可能性がある。しかしながら、本発明によるサーミスタフィルムが使用されるとすぐに、文献（米国特許第６３１３４６３号明細書）で推奨されるように、堆積後にインシチュ封止、すなわちＶＯｘフィルムの空気との接触を排除することが可能である。
【００９５】
本発明は、非冷却アレイ型赤外線検出器の性能要件及びそのような検出器の製造の工業化の制約を両立させる可能性をもたらす。
【００９６】
さらに、そのような検出器は、それらの製造工程中、周囲空気中での酸化に抵抗するそれらのより大きな能力のために取り扱いがより容易である。
【符号の説明】
【００９７】
１  ボロメータ膜
２  アーム
３  支柱
４  基板
５  サーミスタ材料
６  金属反射フィルム
１０  反応器
１１  ポンプシステム
１２  支持体
１３  ターゲット
１４  ガン
１５  酸素
１６  基板
【図１】
2020507237.tif 000005
【図２】
2020507237.tif 000006
【図３】
2020507237.tif 000007
【図４】
2020507237.tif 000008
【図５】
2020507237.tif 000009
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
赤外線検出器であって、
基本イメージングボロメータ検出器のアレイと、
前記検出器の形成中及び形成後の残留ガスの補足を確実にすることを目的とした少なくとも１つのゲッターと、
赤外線に対して透過的な窓を備える上部キャップを有する、前記アレイ及び前記少なくとも１つのゲッターを収容する密封キャビティと、
を備え、
前記基本ボロメータ検出器の各々が、非晶質のバナジウム酸化物ＶＯｘで作られるフィルム（５）を備えるボロメータ膜（１）で形成され、ｘが、１．８から２．３であり、前記膜（１）が、前記基本検出器によって生成された信号を読み出し、前記基本検出器を順次アドレス指定するための信号を統合する基板（４）上に吊り下げられており、
前記キャップが、前記基本検出器のアレイを支持するチップに、又は、その底部に前記基本検出器のアレイを支持するチップが取り付けられているパッケージに、シールを用いて封止され、前記キャビティが、真空下又は低圧下にある、赤外線検出器。
【請求項２】
前記シールが、ＡｕＳｎ金属合金で作られることを特徴とする、請求項１に記載の赤外線検出器。
【請求項３】
赤外線検出器の形成方法であって、
前記検出器が、
基本イメージングボロメータ検出器のアレイと、
前記検出器の形成中及び形成後の残留ガスの捕捉を確実にすることを目的とした少なくとも１つのゲッターと、
赤外線に対して透過的な窓を備える上部キャップを有する、前記アレイ及び前記少なくとも１つのゲッターを収容する密封キャビティと、
で形成され、
前記基本ボロメータ検出器の各々が、非晶質のバナジウム酸化物ＶＯｘで作られるフィルム（５）を備えるボロメータ膜（１）で形成され、ｘが、１．８から２．３であり、前記膜が、前記基本検出器によって生成された信号を読み出し、前記基本検出器を順次アドレス指定するための信号を統合する基板（４）上に吊り下げられており、前記キャップが、前記基本検出器のアレイを支持するチップに、又は、その底部に前記基本検出器のアレイを支持するチップが取り付けられているパッケージに、シールを用いて封止され、前記キャビティが、真空下又は低圧下にあり、
前記方法において、
前記基本検出器及び前記ゲッターがその中に設置された後、その上の前記キャビティの上部キャップの封止が、１０分間から９０分間の範囲の期間、２８０℃から３２０℃の範囲の温度で行われ、
前記ゲッターの活性化が、前記キャビティの上部キャップの封止と同時に行われる、赤外線検出器の形成方法。
【請求項４】
前記ボロメータ膜（１）を形成するために使用される酸化バナジウムＶＯｘで作られるフィルムが、３０℃で測定して６Ω・ｃｍから２４Ω・ｃｍの範囲の抵抗率を有する、請求項３に記載の赤外線検出器の形成方法。
【請求項５】
前記ボロメータ膜（１）を形成するために使用される酸化バナジウムＶＯｘで作られるフィルム（５）が、３０℃で測定して６Ω・ｃｍから９Ω・ｃｍの範囲の抵抗率を有し、前記基本検出器及び前記ゲッターがその中に設置された後、その上の前記キャビティの上部キャップの封止が、１０分間から９０分間の範囲の期間、２８０℃から３００℃の範囲の温度で行われることを特徴とする、請求項４に記載の赤外線検出器の形成方法。
【請求項６】
前記ボロメータ膜（１）を形成するために使用される酸化バナジウムＶＯｘで作られるフィルム（５）が、３０℃で測定して９Ω・ｃｍから２４Ω・ｃｍの範囲の抵抗率を有し、前記基本検出器及び前記ゲッターがその中に設置された後、その上の前記キャビティの上部キャップの封止が、１０分間から９０分間の範囲の期間、２８０℃から３２０℃の範囲の温度で行われることを特徴とする、請求項４に記載の赤外線検出器の形成方法。
【請求項７】
前記キャビティに前記上部キャップを封止するシールが、ＡｕＳｎ合金で作られることを特徴とする、請求項３から６の何れか一項に記載の赤外線検出器の形成方法。
【国際調査報告】
2020507237.tif 000010
2020507237.tif 000011
2020507237.tif 000012
2020507237.tif 000013
2020507237.tif 000014
2020507237.tif 000015